【手続補正書】
【提出日】平成24年4月9日(2012.4.9)
【手続補正１】
【補正対象書類名】特許請求の範囲
【補正対象項目名】全文
【補正方法】変更
【補正の内容】
【特許請求の範囲】
【請求項１】
対象物の表面上の腐食の形成を抑止するポリシロキサンウレイドであって、
（ｉ）一般式：
2011522062.tif 000001
で表され、ポリシロキサンのそれぞれのユニットＲ１及びＲ２がＣ１ないしＣ１０のアルキル基、アリル基、及びポリアリルからなる群より独立して選択され、ポリシロキサンのそれぞれのユニットＲ３及びＲ４が水素、Ｃ１ないしＣ６のアルキル基、アリル基、Ｃ３ないしＣ６の脂環及びＣ３ないしＣ６のヘテロ環からなる群より独立して選択され、ポリシロキサンのそれぞれのユニットＡ１及びＡ２が水素、Ｃ１ないしＣ６のアルキル基、アリル基、ポリアリル、Ｃ３ないしＣ６の脂環及びＣ３ないしＣ６のヘテロ環からなる群より独立して選択され、ポリシロキサンのそれぞれのユニットにおいて、ｘが１ないし１０００である少なくとも一つのジアミン終端ポリシロキサン、
（ｉｉ）少なくとも一つの芳香族ジアミン、及び
（ｉｉｉ）少なくとも一つのジイソシアネート
を含む主鎖を有するポリシロキサンウレイド。
【請求項２】
ポリマーが、少なくとも一つの置換されたアリル基、アルキル基又はヘテロ−シランによって終端となり、置換基がアミノ基、ヒドロキシル基、又はメルカプト基を含む請求項１に記載のポリシロキサンウレイド。
【請求項３】
少なくとも一つの芳香族ジアミンが、２，５−ジアミノベンゾトリフルオライド、２，２’−ビス（トリフルオロメチル）ベンジジン、３，３’−ビス（トリフルオロメチル）ベンジジン、４，４’−メチレンジアミン、２，２−ビス［４（４−アミノフェノキシ）フェニル］ヘキサフルオロプロパン、２，２−ビス［４（４−アミノフェノキシ）フェニル］プロパン、４，４’−オキシジアニリン、４，４’−ジアミノジフェニルサルファイド、４，４’−ジアミノフェニルスルホン、１，４−ビス（４−アミノフェノキシ）ベンゼン、４，４’−ビス（４−アミノフェノキシ）−ビフェニル、１，３−ビス（４−アミノフェノキシ）ベンゼン、１，３−ビス（３−アミノフェノキシ）ベンゼン、ｏ−トリジンスルホン、３，３’−５，５’−テトラメチルベンジジン、２，７−ジアミノフルオレン、２，４−ジアミノ−６−（３，５−ジフルオロフェニル）−１，３，５−トリアジン、１，３−ビス（４−アミノフェノキシ）プロパン、２，４−ジアミノ−６−フェニル−１，３，５−トリアジン、２，４−ジアミノ−６［３−（トリフルオロメチル）フェニル］−１，３，５−トリアジン、２，６−ジアミンピリジン及びこれらの組み合わせからなる群より選択される請求項１に記載のポリシロキサンウレイド。
【請求項４】
少なくとも一つのジイソシアネートが、１，４−フェニレンジイソシアネート、４，４’−ジフェニルメタンジイソシアネート、シクロヘキサン−１，４−ジイソシアネート、ブタン−１，４−ジイソシアネート、ヘキサメチレン−１，６−ジイソシアネート、１，５−ナフタレンジイソシアネート、ジシクロヘキシル−メタン−４，４’−ジイソシアネート、シクロヘキシレン−１，４−ジイソシアネート、イソホロンジイソシアネート、トルエン２，４−ジイソシアネート、トルエン２，６−ジイソシアネート、２，４’−ジフェニルメタンジイソシアネート、２，２’−ジフェニルメタンジイソシアネート、４，４’−ジイソシアネート−ジフェニルエタン−（１，２）、及びこれらの組み合わせからなる群より選択される請求項１に記載のポリシロキサンウレイド。
【請求項５】
一般式：
−−（ｍ／ｎ／ｐ）−（ｘ／ｙ）−
であり、
ｍ、ｎ、ｐ、ｘ、ｙがモル分率であり、
ｍがポリシロキサンジアミンであり、
ｎが芳香族ジアミンであり、
ｐがｍ及びｎとは異なるジアミンであり、
ｘがジイソシアネートであり、
ｙがｘとは異なるジイソシアネートであり、
ｍ、ｎ及びｐがそれぞれ０ないし１の値を有し、ｍ＋ｎ＋ｐ＝１であり、
ｘ及びｙがそれぞれ０ないし１の値を有し、ｘ＋ｙ＝１であるポリマーを含む請求項１に記載のポリシロキサンウレイド。
【請求項６】
以下の反応生成物を含むランダムポリシロキサンウレイドポリマー。
（ｉ）一般式
2011522062.tif 000002
で表され、ポリシロキサンのそれぞれのユニットＲ１及びＲ２がＣ１ないしＣ１０のアルキル基、アリル基、及びポリアリルからなる群より独立して選択され、ポリシロキサンのそれぞれのユニットＲ３及びＲ４が水素、Ｃ１ないしＣ６のアルキル基、アリル基、Ｃ３ないしＣ６の脂環及びＣ３ないしＣ６のヘテロ環からなる群より独立して選択され、ポリシロキサンのそれぞれのユニットＡ１及びＡ２が水素、Ｃ１ないしＣ６のアルキル基、アリル基、ポリアリル、Ｃ３ないしＣ６の脂環及びＣ３ないしＣ６のヘテロ環からなる群より独立して選択され、ポリシロキサンのそれぞれのユニットにおいて、ｘが１ないし１０００である少なくとも一つのジアミン終端ポリシロキサン、
（ｉｉ）少なくとも一つの芳香族ジアミン、
（ｉｉｉ）少なくとも一つのジイソシアネート、及び
（ｉｖ）少なくとも一つのアミン官能トリアルコキシ−シラン
【請求項７】
対象物の表面上の腐食の形成を抑止するコーティングであって、請求項１ないし６のいずれか一項に記載のポリシロキサンウレイドを含むコーティング。
【請求項８】
ポリシロキサンウレイドの製造方法であって、少なくとも一つのジアミン終端ポリシロキサン、少なくとも一つの芳香族ジアミン、少なくとも一つのジイソシアネート、及び少なくとも一つのアミノ官能トリアルコキシ−シランを反応させることを含む製造方法。
【請求項９】
外表面を有する基材及び外表面上の少なくとも一部にある耐食ポリマーコーティングを含み、ポリマーコーティングが請求項１に記載のポリシロキサンウレイドから形成される、腐食の形成に抵抗力のある基材。
【請求項１０】
基材が、金属、カーボン組成物、木、プラスチック、グラファイトを含む樹脂基材、カーボン、グラスファイバー、透明材料、塗布された基材又は塗布されていない基材及びこれらの組み合わせからなる群から選択される請求項９に記載の基材。
【請求項１１】
構造に腐蝕保護を付与する方法であって、該構造の１つ以上の表面に請求項７のポリシロキサンウレイドコーティングを施すステップを有する、方法。
【手続補正２】
【補正対象書類名】明細書
【補正対象項目名】００５０
【補正方法】変更
【補正の内容】
【００５０】
上記の記載及び図面に示された教示により、本発明の多くの態様及び他の実施形態が当業者に理解される。従って、本発明は開示された特別な実施形態に限定されず、請求の範囲に含まれる変形例及び他の実施形態が対象であることが理解される。
また、本願は以下に記載する態様を含む。
（態様１）
対象物の表面上の腐食の形成を抑止するポリシロキサンウレイドであって、
（ｉ）一般式：
2011522062.tif 000003
で表され、ポリシロキサンのそれぞれのユニットＲ１及びＲ２がＣ１ないしＣ１０のアルキル基、アリル基、及びポリアリルからなる群より独立して選択され、ポリシロキサンのそれぞれのユニットＲ３及びＲ４が水素、Ｃ１ないしＣ６のアルキル基、アリル基、Ｃ３ないしＣ６の脂環及びＣ３ないしＣ６のヘテロ環からなる群より独立して選択され、ポリシロキサンのそれぞれのユニットＡ１及びＡ２が水素、Ｃ１ないしＣ６のアルキル基、アリル基、ポリアリル、Ｃ３ないしＣ６の脂環及びＣ３ないしＣ６のヘテロ環からなる群より独立して選択され、ポリシロキサンのそれぞれのユニットにおいて、ｘが１ないし１０００である少なくとも一つのジアミン終端ポリシロキサン、
（ｉｉ）少なくとも一つの芳香族ジアミン、及び
（ｉｉｉ）少なくとも一つのジイソシアネート
を含む主鎖を有するポリシロキサンウレイド。
（態様２）
ポリマーが、少なくとも一つの置換されたアリル基、アルキル基又はヘテロ−シランによって終端となり、置換基がアミノ基、ヒドロキシル基、又はメルカプト基を含む態様１に記載のポリシロキサンウレイド。
（態様３）
少なくとも一つの芳香族ジアミンが、２，５−ジアミノベンゾトリフルオライド、２，２’−ビス（トリフルオロメチル）ベンジジン、３，３’−ビス（トリフルオロメチル）ベンジジン、４，４’−メチレンジアミン、２，２−ビス［４（４−アミノフェノキシ）フェニル］ヘキサフルオロプロパン、２，２−ビス［４（４−アミノフェノキシ）フェニル］プロパン、４，４’−オキシジアニリン、４，４’−ジアミノジフェニルサルファイド、４，４’−ジアミノフェニルスルホン、１，４−ビス（４−アミノフェノキシ）ベンゼン、４，４’−ビス（４−アミノフェノキシ）−ビフェニル、１，３−ビス（４−アミノフェノキシ）ベンゼン、１，３−ビス（３−アミノフェノキシ）ベンゼン、ｏ−トリジンスルホン、３，３’−５，５’−テトラメチルベンジジン、２，７−ジアミノフルオレン、２，４−ジアミノ−６−（３，５−ジフルオロフェニル）−１，３，５−トリアジン、１，３−ビス（４−アミノフェノキシ）プロパン、２，４−ジアミノ−６−フェニル−１，３，５−トリアジン、２，４−ジアミノ−６［３−（トリフルオロメチル）フェニル］−１，３，５−トリアジン、２，６−ジアミンピリジン及びこれらの組み合わせからなる群より選択される態様１に記載のポリシロキサンウレイド。
（態様４）
少なくとも一つのジイソシアネートが、１，４−フェニレンジイソシアネート、４，４’−ジフェニルメタンジイソシアネート、シクロヘキサン−１，４−ジイソシアネート、ブタン−１，４−ジイソシアネート、ヘキサメチレン−１，６−ジイソシアネート、１，５−ナフタレンジイソシアネート、ジシクロヘキシル−メタン−４，４’−ジイソシアネート、シクロヘキシレン−１，４−ジイソシアネート、イソホロンジイソシアネート、トルエン２，４−ジイソシアネート、トルエン２，６−ジイソシアネート、２，４’−ジフェニルメタンジイソシアネート、２，２’−ジフェニルメタンジイソシアネート、４，４’−ジイソシアネート−ジフェニルエタン−（１，２）、及びこれらの組み合わせからなる群より選択される態様１に記載のポリシロキサンウレイド。
（態様５）
一般式：
−−（ｍ／ｎ／ｐ）−（ｘ／ｙ）−
であり、
ｍ、ｎ、ｐ、ｘ、ｙがモル分率であり、
ｍがポリシロキサンジアミンであり、
ｎが芳香族ジアミンであり、
ｐがｍ及びｎとは異なるジアミンであり、
ｘがジイソシアネートであり、
ｙがｘとは異なるジイソシアネートであり、
ｍ、ｎ及びｐがそれぞれ０ないし１の値を有し、ｍ＋ｎ＋ｐ＝１であり、
ｘ及びｙがそれぞれ０ないし１の値を有し、ｘ＋ｙ＝１であるポリマーを含む態様１に記載のポリシロキサンウレイド。
（態様６）
以下の反応生成物を含むランダムポリシロキサンウレイドポリマー。
（ｉ）一般式
2011522062.tif 000004
で表され、ポリシロキサンのそれぞれのユニットＲ１及びＲ２がＣ１ないしＣ１０のアルキル基、アリル基、及びポリアリルからなる群より独立して選択され、ポリシロキサンのそれぞれのユニットＲ３及びＲ４が水素、Ｃ１ないしＣ６のアルキル基、アリル基、Ｃ３ないしＣ６の脂環及びＣ３ないしＣ６のヘテロ環からなる群より独立して選択され、ポリシロキサンのそれぞれのユニットＡ１及びＡ２が水素、Ｃ１ないしＣ６のアルキル基、アリル基、ポリアリル、Ｃ３ないしＣ６の脂環及びＣ３ないしＣ６のヘテロ環からなる群より独立して選択され、ポリシロキサンのそれぞれのユニットにおいて、ｘが１ないし１０００である少なくとも一つのジアミン終端ポリシロキサン、
（ｉｉ）少なくとも一つの芳香族ジアミン、
（ｉｉｉ）少なくとも一つのジイソシアネート、及び
（ｉｖ）少なくとも一つのアミン官能トリアルコキシ−シラン
（態様７）
対象物の表面上の腐食の形成を抑止するポリウレイドであって、
（ｉ）少なくとも一つの脂肪族ジアミン、
（ｉｉ）少なくとも一つの芳香族ジアミン、及び
（ｉｉｉ）少なくとも一つのジイソシアネート
を含むポリウレイド。
（態様８）
少なくとも一つの脂肪族ジアミンが、１，５−ジアミノ−２−メチルペンタン、１，８−ジアミノオクタン、Ｎ，Ｎ’−ジメチル−１，６−ジアミノヘキサン、２，２，４−トリメチル−１，６−ジアミノヘキサン、Ｎ−シクロヘキシル−１，３−プロパンジアミン、３−アミノメチル−３，３，５−トリメチルシクロヘキシルアミン、２−ブチル−２−エチル−１，５−ペンタンジアミン、１，１２−ジアミノドデカン、１，１６−ヘキサデシルジアミン、４，４’−メチレンビス（２−メチルシクロヘキシルアミン）、ヘキサメチレンジアミン、Ｎ−イソプロピル−１，３−プロパンジアミン、Ｎ，Ｎ’−ジ−ｔｅｒｔ−ブチルエチレンジアミン、１，８−ジアミノ−ｐ−メンタン、Ｎ，Ｎ’−ジメチル−１，８−ジアミノオクタン、１，７−ジアミノヘプタン、及び、１，１０−ジアミノデカンからなる群より選択される態様７に記載のポリウレイド。
（態様９）
少なくとも一つの芳香族ジアミンが、２，５−ジアミノベンゾトリフルオライド、２，２’−ビス（トリフルオロメチル）ベンジジン、３，３’−ビス（トリフルオロメチル）ベンジジン、４，４’−メチレンジアミン、２，２−ビス［４（４−アミノフェノキシ）フェニル］ヘキサフルオロプロパン、２，２−ビス［４（４−アミノフェノキシ）フェニル］プロパン、４，４’−オキシジアニリン、４，４’−ジアミノジフェニルサルファイド、４，４’−ジアミノフェニルスルホン、１，４−ビス（４−アミノフェノキシ）ベンゼン、４，４’−ビス（４−アミノフェノキシ）−ビフェニル、１，３−ビス（４−アミノフェノキシ）ベンゼン、１，３−ビス（３−アミノフェノキシ）ベンゼン、ｏ−トリジンスルホン、３，３’−５，５’−テトラメチルベンジジン、２，７−ジアミノフルオレン、２，４−ジアミノ−６−（３，５−ジフルオロフェニル）−１，３，５−トリアジン、１，３−ビス（４−アミノフェノキシ）プロパン、２，４−ジアミノ−６−フェニル−１，３，５−トリアジン、２，４−ジアミノ−６［３−（トリフルオロメチル）フェニル］−１，３，５−トリアジン、２，６−ジアミンピリジン及びこれらの組み合わせからなる群より選択される態様７に記載のポリウレイド。
（態様１０）
少なくとも一つのジイソシアネートが、１，４−フェニレンジイソシアネート、４，４’−ジフェニルメタンジイソシアネート、シクロヘキサン−１，４−ジイソシアネート、ブタン−１，４−ジイソシアネート、ヘキサメチレン−１，６−ジイソシアネート、１，５−ナフタレンジイソシアネート、ジシクロヘキシル−メタン−４，４’−ジイソシアネート、シクロヘキシレン−１，４−ジイソシアネート、イソホロンジイソシアネート、トルエン２，４−ジイソシアネート、トルエン２，６−ジイソシアネート、２，４’−ジフェニルメタンジイソシアネート、２，２’−ジフェニルメタンジイソシアネート、４，４’−ジイソシアネート−ジフェニルエタン−（１，２）、及びこれらの組み合わせからなる群より選択される態様７に記載のポリウレイド。
（態様１１）
対象物の表面上の腐食の形成を抑止するコーティングであって、態様１に記載のポリシロキサンウレイドを含むコーティング。
（態様１２）
対象物の表面上の腐食の形成を抑止するコーティングであって、態様２に記載のポリシロキサンウレイドを含むコーティング。
（態様１３）
対象物の表面上の腐食の形成を抑止するコーティングであって、態様３に記載のポリシロキサンウレイドを含むコーティング。
（態様１４）
対象物の表面上の腐食の形成を抑止するコーティングであって、態様４に記載のポリシロキサンウレイドを含むコーティング。
（態様１５）
対象物の表面上の腐食の形成を抑止するコーティングであって、態様７に記載のポリシロキサンウレイドを含むコーティング。
（態様１６）
対象物の表面上の腐食の形成を抑止するコーティングであって、態様８に記載のポリシロキサンウレイドを含むコーティング。
（態様１７）
ポリシロキサンウレイドの製造方法であって、少なくとも一つのジアミン終端ポリシロキサン、少なくとも一つの芳香族ジアミン、少なくとも一つのジイソシアネート、及び少なくとも一つのアミノ官能トリアルコキシ−シランを反応させることを含む製造方法。
（態様１８）
少なくとも一つの長鎖脂肪族ジアミン、少なくとも一つの長鎖芳香族ジアミン、及び、少なくとも一つのジイソシアネートを反応させることを含むポリシロキサンウレイドの製造方法。
（態様１９）
外表面を有する基材及び外表面上の少なくとも一部にある耐食ポリマーコーティングを含み、ポリマーコーティングが態様１に記載のポリシロキサンウレイドから形成される、腐食の形成に抵抗力のある基材。
（態様２０）
基材が、金属、カーボン組成物、木、プラスチック、グラファイトを含む樹脂基材、カーボン、グラスファイバー、透明材料、塗布された基材又は塗布されていない基材及びこれらの組み合わせからなる群から選択される態様１９に記載の基材。
（態様２１）
外表面を有する基材及び外表面上の少なくとも一部にある耐食ポリマーコーティングを含み、ポリマーコーティングが態様７に記載のポリウレイドから形成される、腐食の形成に抵抗力のある基材。
（態様２２）
基材が、金属、カーボン組成物、木、プラスチック、グラファイトを含む樹脂基材、カーボン、グラスファイバー、透明材料、塗布された基材又は塗布されていない基材及びこれらの組み合わせからなる群から選択される態様２１に記載の基材。
（態様２３）
構造体に対して耐食保護を供する方法であって、
（ａ）構造体を形成するステップ、
（ｂ）構造体の一又は複数の表面を、
（ｉ）一般式：
2011522062.tif 000005
で表され、ポリシロキサンのそれぞれのユニットＲ１及びＲ２がＣ１ないしＣ１０のアルキル基、アリル基、及びポリアリルからなる群より独立して選択され、ポリシロキサンのそれぞれのユニットＲ３及びＲ４が水素、Ｃ１ないしＣ６のアルキル基、アリル基、Ｃ３ないしＣ６の脂環及びＣ３ないしＣ６のヘテロ環からなる群より独立して選択され、ポリシロキサンのそれぞれのユニットＡ１及びＡ２が水素、Ｃ１ないしＣ６のアルキル基、アリル基、ポリアリル、Ｃ３ないしＣ６の脂環及びＣ３ないしＣ６のヘテロ環からなる群より独立して選択され、ポリシロキサンのそれぞれのユニットにおいて、ｘが１ないし１０００である少なくとも一つのジアミン終端ポリシロキサン、
（ｉｉ）少なくとも一つの芳香族ジアミン、
（ｉｉｉ）少なくとも一つのジイソシアネート、
を含む主鎖を有するポリシロキサンウレイドコーティングによりコーティングするステップ、
（ｃ）コートされた表面を構造体の表面上で腐食が形成されやすい条件に晒すステップ
を含む方法。
（態様２４）
ポリシロキサンウレイドコーティングが、テトラヒドロフラン（ＴＨＦ）／ジメチルアセトアミド（ＤＭＡＣ）（６０％／４０％）混合物中のポリマーの溶液として表面に適用される態様２３に記載の方法。
（態様２５）
ポリシロキサンウレイドを溶媒中で溶解し、得られたポリシロキサンウレイドの溶液を表面に噴霧することをさらに含む態様２３に記載の方法。
（態様２６）
表面が、金属、カーボン組成物、木、プラスチック、グラファイトを含む樹脂基材、カーボン、グラスファイバー、透明材料、塗布された又は塗布されていない基材及びこれらの組み合わせからなる群から選択される態様２３に記載の方法。
（態様２７）
表面が航空機、宇宙船、回転翼航空機、トラック、自動車、ボート、船舶、電力線、及び橋のいずれかである態様２３に記載の方法。
（態様２８）
構造体に対して耐食保護を供する方法であって、
（ａ）構造体を形成するステップ、
（ｂ）構造体の一又は複数の表面を、
（ｉ）一般式：
2011522062.tif 000006
で表され、ポリシロキサンのそれぞれのユニットＲ１及びＲ２がＣ１ないしＣ１０のアルキル基、アリル基、及びポリアリルからなる群より独立して選択され、ポリシロキサンのそれぞれのユニットＲ３及びＲ４が水素、Ｃ１ないしＣ６のアルキル基、アリル基、Ｃ３ないしＣ６の脂環及びＣ３ないしＣ６のヘテロ環からなる群より独立して選択され、ポリシロキサンのそれぞれのユニットＡ１及びＡ２が水素、Ｃ１ないしＣ６のアルキル基、アリル基、ポリアリル、Ｃ３ないしＣ６の脂環及びＣ３ないしＣ６のヘテロ環からなる群より独立して選択され、ポリシロキサンのそれぞれのユニットにおいて、ｘが１ないし１０００である少なくとも一つのジアミン終端ポリシロキサン、
（ｉｉ）少なくとも一つの芳香族ジアミン、
（ｉｉｉ）少なくとも一つのジイソシアネート、
を含む主鎖を有するポリシロキサンウレイドコーティングによりコーティングするステップ、
（ｃ）ポリシロキサンウレイドコーティングを効果的な時間で硬化させるステップ、及び
（ｄ）有色の溶液コーティングを硬化したポリシロキサンウレイドコーティングに適用するステップ
を含む方法。
（態様２９）
ポリシロキサンウレイドを溶媒中で溶解し、得られたポリシロキサンウレイドの溶液を表面に噴霧することをさらに含む態様２８に記載の方法。
（態様３０）
表面が航空機、宇宙船、回転翼航空機、トラック、自動車、ボート、船舶、電力線、及び橋のいずれかである態様２８に記載の方法。
（態様３１）
構造体に対して耐食保護を供する方法であって、
（ａ）構造体を形成するステップ、
（ｂ）構造体の一又は複数の表面を、
（ｉ）一般式：
2011522062.tif 000007
で表され、ポリシロキサンのそれぞれのユニットＲ１及びＲ２がＣ１ないしＣ１０のアルキル基、アリル基、及びポリアリルからなる群より独立して選択され、ポリシロキサンのそれぞれのユニットＲ３及びＲ４が水素、Ｃ１ないしＣ６のアルキル基、アリル基、Ｃ３ないしＣ６の脂環及びＣ３ないしＣ６のヘテロ環からなる群より独立して選択され、ポリシロキサンのそれぞれのユニットＡ１及びＡ２が水素、Ｃ１ないしＣ６のアルキル基、アリル基、ポリアリル、Ｃ３ないしＣ６の脂環及びＣ３ないしＣ６のヘテロ環からなる群より独立して選択され、ポリシロキサンのそれぞれのユニットにおいて、ｘが１ないし１０００である少なくとも一つのジアミン終端ポリシロキサン、
（ｉｉ）少なくとも一つの芳香族ジアミン、
（ｉｉｉ）少なくとも一つのジイソシアネート、
を含む主鎖を有するポリシロキサンウレイドコーティングによりコーティングするステップ、
（ｃ）ポリシロキサンウレイドコーティングを効果的な時間で硬化させるステップ、
（ｄ）プライマー溶液コーティングを硬化したポリシロキサンウレイドコーティングに適用するステップ、
（ｅ）プライマー溶液コーティングを効果的な時間で硬化させるステップ、及び
（ｆ）有色の溶液コーティングを硬化したプライマーコーティングに適用するステップ
を含む方法。
（態様３２）
ポリシロキサンウレイドを溶媒中で溶解し、得られたポリシロキサンウレイドの溶液を表面に噴霧することをさらに含む態様３１に記載の方法。
（態様３３）
表面が航空機、宇宙船、回転翼航空機、トラック、自動車、ボート、船舶、電力線、及び橋のいずれかである態様３１に記載の方法。
（態様３４）
構造体に対して耐食保護を供する方法であって、
（ａ）構造体を形成するステップ、
（ｂ）構造体の一又は複数の表面を、
（ｉ）少なくとも一つの脂肪族ジアミン、
（ｉｉ）少なくとも一つの芳香族ジアミン、及び
（ｉｉｉ）少なくとも一つのジイソシアネート、
を含むポリウレイドのポリウレイドコーティングによりコーティングするステップ、
（ｃ）ポリウレイドコーティングを効果的な時間で硬化させるステップ、及び
（ｄ）有色の溶液コーティングを硬化したポリウレイドコーティングに適用するステップ
を含む方法。
（態様３５）
ポリウレイドを溶媒中で溶解し、得られたポリウレイドの溶液を表面に噴霧することをさらに含む態様３４に記載の方法。
（態様３６）
表面が航空機、宇宙船、回転翼航空機、トラック、自動車、ボート、船舶、電力線、及び橋のいずれかである態様３４に記載の方法。